(57)【要約】  析出ハロゲン化銅結晶を有し、酸化物基準の質量パーセントで表して、３０質量％から６５質量％のＳｉＯ２、１２質量％から２５質量％のＢ２Ｏ３、３質量％から１０質量％のＡｌ２Ｏ３、０質量％から７質量％のＮａ２Ｏ、０質量％から１０質量％のＫ２Ｏ、０質量％から５質量％のＬｉ２Ｏ、０．５質量％から１０質量％のＨｏ２Ｏ３、０．２５質量％から１．５０質量％のＣｕＯ、および０．５質量％から５．０質量％のハロゲンを含む、ＵＶ遮断ガラス材料。
2020502026.tif 000002
【特許請求の範囲】
【請求項１】
析出ハロゲン化銅結晶を有し、酸化物基準の質量パーセントで表して、
３０質量％以上６５質量％以下のＳｉＯ２、
１２質量％以上２５質量％以下のＢ２Ｏ３、
３質量％以上１０質量％以下のＡｌ２Ｏ３、
０質量％以上７質量％以下のＮａ２Ｏ、
０質量％以上１０質量％以下のＫ２Ｏ、
０質量％以上５質量％以下のＬｉ２Ｏ、
０．５質量％以上１０質量％以下のＨｏ２Ｏ３、
０．２５質量％以上１．５０質量％以下のＣｕＯ、および
０．５質量％以上５．０質量％以下のハロゲン、
を含むＵＶ遮断ガラス材料。
【請求項２】
前記ＵＶ遮断ガラス材料が、
５質量％以上２０質量％以下のＲ２Ｏ、および
０質量％以上１０質量％以下のＲＯ、
を含み、
Ｒ２Ｏはアルカリ金属酸化物であり、ＲＯはアルカリ土類金属酸化物である、請求項１記載のＵＶ遮断ガラス材料。
【請求項３】
ＺｎＯ、Ｌａ２Ｏ３、Ｔａ２Ｏ３、Ｇｄ２Ｏ３、Ｙ２Ｏ３、Ｎｂ２Ｏ５、ＷＯ３、ＭＯ３、その組合せからなる群の一員を０質量％以上１０質量％以下でさらに含む、請求項１または２記載のＵＶ遮断ガラス材料。
【請求項４】
ＣｅＯ２、ＴｉＯ２、ＺｒＯ２、およびその組合せからなる群から選択される一員を０質量％以上１０質量％以下でさらに含む、請求項１から３いずれか１項記載のＵＶ遮断ガラス材料。
【請求項５】
Ｎｄ２Ｏ３、Ｅｒ２Ｏ３、Ｐｒ２Ｏ３、Ｆｅ２Ｏ３、ＮｉＯ、ＣｏＯ、Ｖ２Ｏ５、Ｃｒ２Ｏ３、およびその組合せからなる群より選択される着色剤を０質量％以上１０質量％以下でさらに含む、請求項１から４いずれか１項記載のＵＶ遮断ガラス材料。
【請求項６】
０．０質量％以上２５質量％以下の量で、Ｎｄ２Ｏ３、Ｅｒ２Ｏ３、Ｐｒ２Ｏ３、およびその組合せからなる群より選択される色フィルタリング剤をさらに含む、請求項１から４いずれか１項記載のＵＶ遮断ガラス材料。
【請求項７】
炭素、一酸化炭素、フォーミングガス、Ｈ２、ＮＨ３、ＳｉＣ、ＳｎＯ、Ａｓ２Ｏ３、Ｓｂ２Ｏ３およびその組合せからなる群より選択される還元剤をさらに含む、請求項１から６いずれか１項記載のＵＶ遮断ガラス材料。
【請求項８】
前記ＵＶ遮断ガラス材料が、０．０２５≦ＲＡ／ＣｕＯ≦１．５００を満たす、還元剤（ＲＡ）対ＣｕＯの比率を有する、請求項７記載のＵＶ遮断ガラス材料。
【請求項９】
前記ＵＶ遮断ガラス材料の透過率が、１ｍｍ厚の試料に測定したときに、４００ｎｍ以下の波長で実質的に約０．０％であり、該ＵＶ遮断ガラス材料の透過率が、１ｍｍ厚の試料に測定したときに、４１５ｎｍ以下の波長で１％以下である、請求項１から８いずれか１項記載のＵＶ遮断ガラス材料。
【請求項１０】
４５０ｎｍの波長での前記ＵＶ遮断ガラス材料の透過率が、
Ｔ（４５０ｎｍ）≦０．７５Ｔｖ
を満たし、式中、Ｔ（４５０ｎｍ）は約４５０ｎｍの波長で測定した透過率であり、Ｔｖは、ＡＮＳＩ  Ｚ８０．３（２００１）にしたがって測定した可視範囲内の透過率である、請求項１から９いずれか１項記載のＵＶ遮断ガラス材料。
【発明の詳細な説明】
【優先権】
【０００１】
本出願は、その内容が依拠され、ここに全て引用される、２０１６年１２月１６日に出願された米国仮特許出願第６２／４３５２４８号の米国法典第３５編第１１９条の下での優先権の恩恵を主張するものである。
【技術分野】
【０００２】
本開示は、コントラストを向上させるＵＶ遮断ガラス組成物およびそれを含む物品に関する。特に、本開示は、ＵＶにおける特定のカットオフおよび約４５０ｎｍの波長での吸収を有するＨｏ２Ｏ３含有およびＣｕＸ含有ガラス組成物、およびそれを含む物品に関する。ここに開示されたガラス組成物は、例えば、サングラスまたは表示フィルタの製造に有用である。
【背景技術】
【０００３】
人間の眼は、異なる波長で異なる感度ではあるが、可視範囲の光照射を知覚できることが公知である。例えば、人間の肉眼は、４５０ｎｍ、５４０ｎｍ、および６１０ｎｍ辺りで最高の感度を有する。それゆえ、知覚色の対比を改善するために、５００ｎｍおよび５８０ｎｍ辺りの照射をフィルタで除去することが有用であろう。
【０００４】
可視範囲に特別なフィルタリング特性を有するガラス材料を使用することによって、知覚色の対比を向上させることが望ましいことが判明している。従来技術に開示されたような着色ガラスおよびコントラスト向上ガラスのいくつかは、Ｎｄ２Ｏ３含有ガラスである。Ｎｄ２Ｏ３は、５６５〜５９５ｎｍの間の吸収帯を有することが公知である。
【０００５】
ＵＶＡおよびＵＶＢを含む紫外線が、人間の裸眼の健康に有害であることも公知である。サングラス業界は、その内の多くがＵＶフィルタリング特性を有する、偏光製品、フォトクロミック製品などを含む多くの種類のサングラス製品を開発し、それらを一般消費者に提供してきた。
【０００６】
ＵＶを遮断し、かつコントラストを向上させるサングラスが、以前に従来技術において提案された。しかしながら、そのようなサングラスの内のいくつかは、それらの構造に多層を有するように設計され、その内の少なくとも１つはＵＶ吸収の目的のためであり、一般にＵＶ遮断層に結合した少なくとも１つの追加の層は、コントラスト向上機能を果たすためであった。そのような多層構造は、製造するのに、費用がかかり、かつ厄介であり、時間の経過と共に、層間の剥離などの安定性の問題を示し得る。
【発明の概要】
【発明が解決しようとする課題】
【０００７】
したがって、ＵＶを遮断しかつコントラストを向上させ、人間の視覚を保護すると同時に色知覚を改善するためのサングラス用レンズの製造に使用できる、単一ガラス組成物が真に必要とされている。
【課題を解決するための手段】
【０００８】
１つの実施の形態によれば、ＵＶ遮断ガラス材料は、析出ハロゲン化銅結晶を有し、酸化物基準の質量パーセントで表して、３０質量％以上６５質量％以下のＳｉＯ２、１２質量％以上２５質量％以下のＢ２Ｏ３、３質量％以上１０質量％以下のＡｌ２Ｏ３、０質量％以上７質量％以下のＮａ２Ｏ、０質量％以上１０質量％以下のＫ２Ｏ、０質量％以上５質量％以下のＬｉ２Ｏ、０．５質量％以上１０質量％以下のＨｏ２Ｏ３、０．２５質量％以上１．５０質量％以下のＣｕＯ、および０．５質量％以上５．０質量％以下のハロゲンを含む。
【０００９】
別の実施の形態によれば、物品は、析出ハロゲン化銅結晶を有し、酸化物基準の質量パーセントで表して、３０質量％以上６５質量％以下のＳｉＯ２、１２質量％以上２５質量％以下のＢ２Ｏ３、３質量％以上１０質量％以下のＡｌ２Ｏ３、０質量％以上７質量％以下のＮａ２Ｏ、０質量％以上１０質量％以下のＫ２Ｏ、０質量％以上５質量％以下のＬｉ２Ｏ、０．５質量％以上１０質量％以下のＨｏ２Ｏ３、０．２５質量％以上１．５０質量％以下のＣｕＯ、および０．５質量％以上５．０質量％以下のハロゲンを含むＵＶ遮断ガラス材料を含む。
【００１０】
様々な他の実施の形態において、そのガラス物品は、アイウェア製品のレンズ、情報表示装置内の光フィルタ、または光学素子における屈折レンズ素子であることがある。
【００１１】
追加の特徴および利点が、以下の詳細な説明に述べられており、一部は、その説明から当業者に容易に明白となるか、または以下の詳細な説明、特許請求の範囲、並びに添付図面を含む、ここに記載された実施の形態を実施することによって認識されるであろう。
【００１２】
先の一般的な説明および以下の詳細な説明の両方とも、様々な実施の形態を示しており、請求項の主題の性質および特徴を理解するための概要または骨子を提供することが意図されているのが理解されよう。添付図面は、様々な実施の形態のさらなる理解を与えるために含まれ、本明細書に包含され、その一部を構成する。図面は、ここに記載された様々な実施の形態を示しており、説明と共に、請求項の主題の原理および作動を説明する働きをする。
【図面の簡単な説明】
【００１３】
【図１】厚さ１ｍｍの、比較ガラス試料およびここに開示され記載された実施の形態によるガラス試料に関する可視波長範囲におけるスペクトルのプロット
【図２】厚さ２ｍｍの、比較ガラス試料およびここに開示され記載された実施の形態によるガラス試料に関する可視波長範囲におけるスペクトルのプロット
【発明を実施するための形態】
【００１４】
ここで、ホルミウム系のコントラスト向上ガラス組成物、およびホルミウム系のコントラスト向上ガラス組成物を含む物品を詳しく参照する。１つの実施の形態において、ＵＶ遮断ガラス材料は、析出ハロゲン化銅結晶を有し、酸化物基準の質量パーセントで表して、３０質量％以上６５質量％以下のＳｉＯ２、１２質量％以上２５質量％以下のＢ２Ｏ３、３質量％以上１０質量％以下のＡｌ２Ｏ３、０質量％以上７質量％以下のＮａ２Ｏ、０質量％以上１０質量％以下のＫ２Ｏ、０質量％以上５質量％以下のＬｉ２Ｏ、０．５質量％以上１０質量％以下のＨｏ２Ｏ３、０．２５質量％以上１．５０質量％以下のＣｕＯ、および０．５質量％以上５．０質量％以下のハロゲンを含む。様々なホルミウム系のコントラスト向上ガラス組成物が、ここに記載されている。
【００１５】
ここに用いられているように、「から実質的になる」という用語は、本開示の材料が、列挙されたものに追加された成分を、それらの追加の成分が、それらの追加の量で、実施の形態によるホルミウム系のコントラスト向上ガラス組成物の基本的特徴、すなわち、効果的なＵＶ吸収およびコントラスト向上の組合せを変えない限り、含んでよいことを意味する。
【００１６】
本開示に与えられた光透過率値は、表面反射損失を補正せずに、約１ｍｍまたは約２ｍｍの試料厚で測定されたものである。
【００１７】
本開示において、ガラス組成物における酸化物の質量百分率は、その組成物中の金属の価数にかかわらず、特定された酸化物に関して表されるものであり、ガラス組成物中のハロゲン（例えば、Ｂｒなど）の質量百分率は、その組成物中のハロゲンにかかわらず、特定されたハロゲンに関して表されたものである。例えば、ガラス組成物中のＦｅの量は、ガラス中のＦｅがＦｅ２＋およびＦｅ３＋の形態で存在することがあるが、Ｆｅ２Ｏ３に関して計算される。別の例として、ガラス組成物中のＳｎの量は、ガラス中のＳｎがＳｎ２＋およびＳｎ４＋の形態で存在することがあるが、ＳｎＯに関して計算される。さらに別の例として、ガラス中のＣｕの合計量は、ＣｕがＣｕ２＋、Ｃｕ＋、およびＣｕ０の形態でガラス中に存在することがあるが、ＣｕＯに関して表される。
【００１８】
例えば、サングラス用レンズなどの多くの用途において、バックグラウンド放射線に対する標的対象のコントラストを向上させることが望ましい。その上、所定のガラスを透過する紫外線、特に、人間の裸眼にとって特に有害である約３８０ｎｍより短い波長の紫外線を低下させることがしばしば望ましい。その目的のために、Ｈｏ２Ｏ３は、ガラス中に導入された場合、可視領域における吸収帯の自然な組合せのために、色の対比を改善するのに有効であり得る。Ｈｏ２Ｏ３を含有するコントラスト向上ガラスにおいて、所望の対象に由来する放射線が、ガラスの透過の際にその対象の真の知覚色を維持すること、およびその対象の像がはっきりしていることも望ましい。そのような特性を有するガラスは、平レンズ（サングラス用レンズなど）および処方レンズを含む、眼科用レンズに特に有用であろう。
【００１９】
コントラストを向上させるＨｏ２Ｏ３に加え、実施の形態のガラス組成物は、例えば、ＣｕＸ、Ｆｅ２Ｏ３、ＣｅＯ２、ＴｉＯ２、およびその組合せなどのＵＶ遮断剤を含んでもよい。ガラスがどのように形成されたかに応じて、材料が、ＵＶ遮断剤または着色剤のいずれかとして働くことができることを留意すべきである。例えば、ＣｕＯは、ＵＶ遮断剤としてではなく、着色剤としてガラス組成物に加えられることがある。ＣｕＯがＵＶ遮断剤として働くためには、そのガラス組成物は、ハロゲン化銅の形成を促進するように形成されなければならない。一例として、ガラス組成物中のＣｕＯ成分がＵＶ遮断剤であるためには、ＣｕＸ（式中、Ｘは、例えば、フッ素、塩素、臭素、ヨウ素、およびその組合せなどのハロゲンである）結晶がガラス中に形成されなければならないことが知られている。ＣｕＸ結晶は、一般に、６００℃辺りまたはそれより高い温度などの高温でガラスを熱処理することによって形成される。処理条件に加え、例えば、Ｂ２Ｏ３などの、ガラス組成物中の特定の他の成分が、ＵＶ遮断ハロゲン化物の形成に役立つ。ガラス組成物中のＣｕＯは、ハロゲン化銅を形成せずに、ＵＶ遮断材料ではなく、着色剤として働く。
【００２０】
実施の形態のガラス組成物は、ホウケイ酸ガラス組成物である。実施の形態によれば、ＳｉＯ２は、主要なガラス網目構造形成材である。実施の形態において、そのガラス組成物は、３５質量％以上６０質量％以下、４０質量％以上５５質量％以下、４５質量％以上５０質量％以下、および先の範囲内の任意の範囲または部分的な範囲など、３０質量％以上６５質量％以下の量のＳｉＯ２を含むことがある。
【００２１】
ガラスの溶融を助けるため、およびガラスが熱処理される場合、ガラス中のＣｕＸ結晶の形成および析出のために、Ｂ２Ｏ３が使用される。しかしながら、Ｂ２Ｏ３含有量が多すぎると、タンクの耐火材料の過度の分解をもたらし、ガラス中の有害物質の含有および酷いタンクの損耗を生じ得るであろう。その上、ガラス組成物中に含まれるＢ２Ｏ３が多すぎると、ガラスの耐久性が損なわれるであろう。実施の形態において、そのガラス組成物は、１５質量％以上２３質量％以下、１７質量％以上２１質量％以下、および先の範囲内の任意の範囲または部分的な範囲など、１２質量％以上２５質量％以下の量のＢ２Ｏ３を含むことがある。
【００２２】
Ａｌ２Ｏ３は、ガラスの耐久性を増加させ、ガラスが失透する可能性を低下させるために、ガラス中に含まれる。ガラスに含まれるＡｌ２Ｏ３が多すぎると、そのガラスは、溶融するのが難しくなることがある。実施の形態において、そのガラス組成物は、５質量％以上９質量％以下、６質量％以上９質量％以下、７質量％以上９質量％以下、および先の範囲内の任意の範囲または部分的な範囲など、３質量％以上１０質量％以下の量のＡｌ２Ｏ３を含むことがある。
【００２３】
アルカリ金属酸化物も、ガラスの溶融性を向上させる。いくつかの実施の形態において、前記ガラス組成物は、例えば、ガラス組成物中のＮａ２Ｏの存在のために、イオン交換処理などによって、化学強化されることがある。実施の形態において、そのガラス組成物は、０質量％以上７質量％以下、２質量％以上６質量％以下、３質量％以上５質量％以下、および先の範囲内の任意の範囲または部分的な範囲の量のＮａ２Ｏを含むことがある。
【００２４】
実施の形態において、前記ガラス組成物中のＫ２Ｏの量は、そのガラス組成物を化学強化すべき場合には、比較的低く維持される。何故ならば、Ｋ２Ｏには、一般に、イオン交換過程にマイナスの影響があるからである。実施の形態において、そのガラス組成物は、０質量％以上１０質量％以下、２質量％以上８質量％以下、３質量％以上７質量％以下、および先の範囲内の任意の範囲または部分的な範囲の量のＫ２Ｏを含むことがある。
【００２５】
ガラス中のＬｉ２Ｏの量が多すぎると、許容できないバルクガラス結晶化が生じ得る。したがって、実施の形態において、前記ガラス組成物は、０質量％以上５質量％以下、１質量％以上４質量％以下、１質量％以上３質量％以下、および先の範囲内の任意の範囲または部分的な範囲の量のＬｉ２Ｏを含むことがある。
【００２６】
それに加え、Ｒ２Ｏ（すなわち、Ｌｉ２Ｏ、Ｎａ２Ｏ、Ｋ２Ｏ、Ｒｂ２ＯおよびＣｓ２Ｏ）の合計量が多すぎると、そのガラスの化学的耐久性が許容できないことがある。それゆえ、実施の形態において、前記ガラス組成物は、５質量％以上２０質量％以下、７質量％以上１８質量％以下、７質量％以上１６質量％以下、９質量％以上１４質量％以下、１０質量％以上１２質量％以下、および先の範囲内の任意の範囲または部分的な範囲の量のＲ２Ｏを含むことがある。
【００２７】
アルカリ土類金属酸化物（ＲＯ）−例えば、ＭｇＯ、ＣａＯ、ＳｒＯ、およびＢａＯなど−は、ガラスの化学的耐久性を改善するために、ガラス中に含ませることができる。しかしながら、ＲＯの含有量が多すぎると、ガラスの溶融性がマイナスの影響を受けることがある。実施の形態において、前記ガラス組成物は、０質量％以上１０質量％以下、０．５質量％以上１０質量％以下、２質量％以上８質量％以下、４質量％以上６質量％以下、および先の範囲内の任意の範囲または部分的な範囲の量のＲＯを含むことがある。
【００２８】
Ｈｏ２Ｏ３は、実施の形態のガラス組成物中の主要なコントラスト向上成分である。０．５質量％より少ないＨｏ２Ｏ３の量では、コントラストが不十分となり得、一方で、１０質量％より多い量では、一般に、コントラストが改善されない。したがって、実施の形態において、前記ガラス組成物は、０．５質量％以上１０質量％以下、２質量％以上１０質量％以下、３質量％以上１０質量％以下、４質量％以上１０質量％以下、５質量％以上１０質量％以下、６質量％以上１０質量％以下、７質量％以上１０質量％以下、８質量％以上１０質量％以下、９質量％以上１０質量％以下、および先の範囲内の任意の範囲または部分的な範囲の量のＨｏ２Ｏ３を含むことがある。他の実施の形態において、そのガラス組成物は、１質量％以上９質量％以下、１質量％以上８質量％以下、１質量％以上７質量％以下、１質量％以上６質量％以下、１質量％以上５質量％以下、１質量％以上４質量％以下、１質量％以上３質量％以下、１質量％以上２質量％以下、および先の範囲内の任意の範囲または部分的な範囲の量のＨｏ２Ｏ３を含むことがある。さらに他の実施の形態において、そのガラス組成物は、０．５質量％以上５質量％以下、１質量％以上４質量％以下、および先の範囲内の任意の範囲または部分的な範囲の量のＨｏ２Ｏ３を含むことがある。
【００２９】
ガラスの溶融特性、屈折率、色フィルタリング特性、アッベ数などを調節するために、少量のＺｎＯ、Ｌａ２Ｏ３、Ｔａ２Ｏ３、Ｇｄ２Ｏ３、Ｙ２Ｏ３、Ｎｂ２Ｏ５、ＷＯ３、ＭＯ３、その組合せなどが、個別にまたは組合せで、前記ガラス組成物中に含まれることがある。実施の形態において、そのガラス組成物は、０質量％以上１０質量％以下、０．５質量％以上１０質量％以下、０質量％以上７質量％以下、０質量％以上５質量％以下、および先の範囲内の任意の範囲または部分的な範囲の量で上記成分の集合を含むことがある。
【００３０】
溶融性および屈折率を所望のレベルに変更するために、ＣｅＯ２、ＴｉＯ２およびＺｒＯ２が実施の形態のガラス中に含まれることがある。これらの成分は、含まれる場合には、実施の形態のガラスのＵＶ遮断特性にいくぶん寄与する。しかしながら、実施の形態のガラスのＵＶ遮断特性は、主に、ガラス中のハロゲン化銅結晶により与えられるので、これらの追加のＵＶ遮断成分の含有は必要ない。実施の形態において、前記ガラス組成物は、０質量％以上１０質量％以下、０．５質量％以上１０質量％以下、０質量％以上７質量％以下、０質量％以上５質量％以下、および先の範囲内の任意の範囲または部分的な範囲の量でこれらの成分の集合を含むことがある。他の実施の形態において、そのガラス組成物は、０質量％以上８質量％以下、２質量％以上８質量％以下、２質量％以上５質量％以下、および先の範囲内の任意の範囲または部分的な範囲の量のＺｒＯ２を含むことがある。
【００３１】
実施の形態において、前記ガラスは、そのガラスに所望の色および色相を与えるために、Ｎｄ２Ｏ３、Ｅｒ２Ｏ３、Ｐｒ２Ｏ３、Ｆｅ２Ｏ３（最終的なガラス中でＦｅＯおよび／またはＦｅ２Ｏ３の形態にある）、ＮｉＯ、ＣｏＯ（最終的なガラス中で、ＣｏＯおよび／またはＣｏ２Ｏ３の形態にある）、Ｖ２Ｏ５（最終的なガラス中で、ＶＯ、Ｖ２Ｏ３、ＶＯ２および／またはＶ２Ｏ５の形態にある）、Ｃｒ２Ｏ３、他の公知の着色剤、およびその組合せなどの着色剤を含有することがある。様々な実施の形態において、所望の着色性並びに色空間における色座標を与えるために、その着色剤の内の１つ以上がガラス組成物に加えられることがあることを理解すべきである。いくつかの実施の形態において、そのガラス組成物中の着色剤の合計は、０．５質量％以上９．５質量％以下、１．０質量％以上９．０質量％以下、１．５質量％以上８．５質量％以下、２．０質量％以上８．０質量％以下、２．５質量％以上７．５質量％以下、３．０質量％以上７．０質量％以下、３．５質量％以上６．５質量％以下、４．０質量％以上６．０質量％以下、または４．５質量％以上５．５質量％以下、および先の範囲内の任意の範囲または部分的な範囲などの０．０質量％以上１０．０質量％以下である。他の実施の形態において、ガラス組成物中の着色剤の合計量は、０．１質量％以上４．５質量％以下、０．１質量％以上４．０質量％以下、０．１質量％以上３．５質量％以下、０．１質量％以上３．０質量％以下、０．１質量％以上２．５質量％以下、０．１質量％以上２．０質量％以下、０．１質量％以上１．５質量％以下、０．１質量％以上１．０質量％以下、または０．１質量％以上０．５質量％以下、および先の範囲内の任意の範囲または部分的な範囲などの０．０質量％以上５．０質量％以下である。
【００３２】
主要な色フィルタリング剤であるＨｏ２Ｏ３に加え、可視スペクトル内の様々な波長でのコントラスト向上を与えるために、追加の色フィルタリング剤が実施の形態のガラス組成物中に加えられることがある。これらの追加のコントラスト向上剤の例としては、Ｎｄ２Ｏ３、Ｅｒ２Ｏ３、Ｐｒ２Ｏ３、およびそれらの組合せが挙げられる。これらの追加の色フィルタリング剤は、０質量％以上２２質量％以下、０質量％以上２０質量％以下、０質量％以上１８質量％以下、０質量％以上１６質量％以下、０質量％以上１４質量％以下、０質量％以上１２質量％以下、０質量％以上１０質量％以下、または０質量％以上８質量％以下、および先の範囲内の任意の範囲または部分的な範囲などの０質量％以上２５質量％以下の合計量で実施の形態のガラスに加えられることがある。他の実施の形態において、追加の色フィルタリング剤は、５質量％以上２５質量％以下、８質量％以上２５質量％以下、１０質量％以上２５質量％以下、２質量％以上１２質量％以下、１４質量％以上２５質量％以下、１６質量％以上２５質量％以下、１８質量％以上２５質量％以下、２０質量％以上２５質量％以下、または２２質量％以上２５質量％以下、および先の範囲内の任意の範囲または部分的な範囲などの２質量％以上２５質量％以下の合計量で実施の形態のガラスに加えられることがある。さらに他の実施の形態において、追加の色フィルタリング剤は、８質量％以上１８質量％以下、または１０質量％以上１５質量％以下、および先の範囲内の任意の範囲または部分的な範囲などの５質量％以上２０質量％以下の合計量で実施の形態のガラスに加えられることがある。
【００３３】
先に述べたように、ハロゲン化銅（例えば、ＣｕＦ、ＣｕＣｌ、ＣｕＢｒ、ＣｕＩ、およびその組合せを含む）は、実施の形態のガラス組成物中の主要なＵＶ遮断剤として働く。実施の形態において、ガラス組成物中のＣｕＯ、ハロゲン化物、および還元剤の適量を選択することによって、そのガラス組成物は、約４００ｎｍでの透過率カットオフを有することがあり、これは、１ｍｍ厚の試料で測定したときのガラスの透過率が実質的に約０．０％であることを意味する。
【００３４】
実施の形態において、所望の透過率カットオフを達成するために、前記ガラス組成物は、０．２５質量％以上１．５０質量％以下、０．３０質量％以上１．２５質量％以下、０．３５質量％以上１．００質量％以下、０．４０質量％以上０．７５質量％以下、０．４５質量％以上０．６０質量％以下、および先の範囲内の任意の範囲または部分的な範囲の量のＣｕＯを含むことがある。他の実施の形態において、そのガラス組成物は、０．２５質量％以上０．７５質量％以下、０．３０質量％以上０．７５質量％以下、０．２５質量％以上０．５０質量％以下、０．３５質量％以上０．５０質量％以下、および先の範囲内の任意の範囲または部分的な範囲の量のＣｕＯを含むことがある。
【００３５】
いくつかの実施の形態において、前記ガラス組成物中に導入されるＣｕＯをＣｕ＋１に還元するために、ガラス溶融条件下で還元剤として働くことのできる特定の材料がガラスバッチに添加されることがある。ガラスの溶融に使用できる還元剤は、例えば、炭素、一酸化炭素、フォーミングガス、Ｈ２、ＮＨ３、ＳｉＣ、ＳｎＯ、Ａｓ２Ｏ３、Ｓｂ２Ｏ３などから製造されることがある。いくつかの実施の形態において、還元剤は、その環境への優しさのために、ＳｎＯである。Ａｓ２Ｏ３およびＳｂ２Ｏ３は、所望の還元効果を与えることができるが、それらには、使用に関連する環境問題がある。ＳｎＯ２、Ａｓ２Ｏ５およびＳｂ２Ｏ５は、同様に、効果的なガラス清澄剤としても知られている。
【００３６】
前記ガラス組成物中のＣｕＯの量に対する還元剤の量は、注意深く制御すべきである。含まれる還元剤が多すぎると、それらは、Ｃｕ＋２およびＣｕ＋１を金属状態（Ｃｕ０）に還元し、ガラス中にコロイドＣｕ金属を形成することもあり得る。コロイドＣｕ金属は、可視スペクトル内の広い波長範囲で極めて吸収性であることが公知である。それゆえ、ガラスにおけるＣｕの過剰還元は、ＣｕＸの不十分な形成を、それゆえ、不適切なＵＶ遮断能力、並びに可視スペクトルの広い範囲内の過度に低い透過率をもたらすことがあり得る。最終的な結果は、不適切なＵＶフィルタリング特性のために、人間の裸眼で使用するには暗すぎ、人間の裸眼を保護するのには弱すぎるガラスとなるであろう。実施の形態において、そのガラス組成物は、０．０２５≦ＲＡ／ＣｕＯ≦１．５００を満たす、還元剤（ＲＡ）対ＣｕＯの比率を有することがある。他の実施の形態において、そのガラス組成物は、０．０５０≦ＲＡ／ＣｕＯ≦１．２５０、０．１００≦ＲＡ／ＣｕＯ≦１．０００、０．１５０≦ＲＡ／ＣｕＯ≦０．９００、０．２００≦ＲＡ／ＣｕＯ≦０．８５０、または０．２５０≦ＲＡ／ＣｕＯ≦０．８００を満たす、還元剤（ＲＡ）対ＣｕＯの比率を有することがある。
【００３７】
先に述べたように、実施の形態のガラスのＵＶ遮断能力は、ガラス中に析出したＣｕＸ結晶により与えられる。追加の熱処理を必要とせずに、大型のガラス溶融タンク内で製造される新たに溶融されるガラスは、一般に、眼科用途に望ましいＵＶ遮断能力を提供するのに十分な量のＣｕＸ結晶を有していない。実施の形態のガラス中にＣｕＸ結晶を形成し、析出させるために、ガラスがガラス炉から排出され、約５００℃未満の比較的低温（室温程度など）に冷却された際に、そのガラスに、約５００℃より高い、特定の実施の形態において、約５５０℃より高い、特定の他の実施の形態において、約６００℃より高い、特定の他の実施の形態において、約６２０℃より高い温度での熱処理をさらに施すことが一般に望ましい。
【００３８】
それに加え、ＣｕＸの形成を促進し、それによって、所望のＵＶ遮断性を与えるために、ハロゲンが前記ガラス組成物に添加されることがある。実施の形態において、そのガラス組成物は、０．５質量％以上５．０質量％以下、１．０質量％以上５．０質量％以下、１．５質量％以上５．０質量％以下、２．０質量％以上５．０質量％以下、２．５質量％以上５．０質量％以下、３．０質量％以上５．０質量％以下、３．５質量％以上５．０質量％以下、４．０質量％以上５．０質量％以下、４．５質量％以上５．０質量％以下、および先の範囲内の任意の範囲または部分的な範囲の量で、例えば、Ｆ、Ｃｌ、Ｂｒ、およびＩなどのハロゲンを含むことがある。他の実施の形態において、そのガラス組成物は、０．５質量％以上４．５質量％以下、０．５質量％以上４．０質量％以下、０．５質量％以上３．５質量％以下、０．５質量％以上３．０質量％以下、０．５質量％以上２．５質量％以下、０．５質量％以上２．０質量％以下、０．５質量％以上１．０質量％以下、０．５質量％以上１．０質量％以下、および先の範囲内の任意の範囲または部分的な範囲の量でハロゲンを含むことがある。さらに他の実施の形態において、そのガラス組成物は、１質量％以上４質量％以下、２質量％以上４質量％以下、および先の範囲内の任意の範囲または部分的な範囲の量でハロゲンを含むことがある。
【００３９】
ガラス中のＣｕＸおよびＨｏ２Ｏ３の組合せが、特に都合よい。ＣｕＸを含ませると、Ｈｏ２Ｏ３の光フィルタリング特性にマイナスに干渉せずに、所望のＵＶ遮断特性が与えられる。両方の組合せの結果として、実施の形態にしたがって、以下の極めて望ましい性質を有するガラスを製造することができる。
【００４０】
先に述べたように、前記ガラス組成物中にＨｏ２Ｏ３を含有すると、青色と緑色との間のコントラストが向上する。この向上は、約４５０ｎｍの波長を有する光を吸収することによって達成される。コントラスト向上の成功は、約４５０ｎｍの波長での光透過率が、以下の式：
Ｔ（４５０ｎｍ）≦０．７５Ｔｖ
により表されるように、可視スペクトル内で透過した光の７５％以下であるときに、達成され、式中、Ｔ（４５０ｎｍ）は約４５０ｎｍの波長で測定した透過率であり、ＴｖはＡＮＳＩ  Ｚ８０．３（２００１）にしたがって測定した可視範囲における透過率である。
【００４１】
青色と緑色との間のコントラストを向上させることに加え、実施の形態によるガラスは、ガラス組成物中にハロゲン化銅が存在することによって、紫外線を遮断する。実施の形態において、約４００ｎｍ以下の波長を有する光の透過率は約０％（すなわち、０．２％未満、例えば、０．１％未満、または０．０５％未満、または０．０３％未満、または０．０２５％未満、または０．０％でさえある）であり、これは、ガラス組成物のＵＶ遮断特性を示す。いくつかの実施の形態において、そのガラス組成物は、４２０ｎｍ以下、４１５ｎｍ以下、４１２ｎｍ以下、４１０ｎｍ以下、４０８ｎｍ以下、４０６ｎｍ以下、および先の範囲内の任意の範囲または部分的な範囲の波長で、約１％未満の透過率を有する。
【００４２】
実施の形態のガラスは、従来技術で利用できる従来のガラスタンク内の溶融により製造することができる。必要に応じて、カレットと共に、所望の量のそれぞれの原材料は、混合され、高温で溶融され、清澄され、炉から排出され、加圧、成形、または他の方法で造形され、徐冷され、次いで、室温に冷却される。あるいは、そのガラスは、フロート法によって溶融されることもあり得る。次に、結果として得られたガラス物品は、約５００℃より高い温度に加熱される炉内で処理され、そこで、ＣｕＸ結晶を形成することができる。次に、そのガラスに、以下に限られないが、罫書き、研削、研磨、被覆などを含む後続加工を施すことができる。あるいは、実施の形態のガラスは、最初に、ガラス中にＣｕＸ結晶が析出される前に、ニアネットシェイプの製品またはネットシェイプに形成された製品に加圧、成形または他の方法で造形され、その後、熱処理されて、ＣｕＸ結晶を析出させてもよい。
【００４３】
様々な実施の形態のガラスを含む実施の形態の物品は、その中を通過する光を操作するためのどの光学素子であってもよい。そのような光学素子は、顧客および患者の要求に合うように、様々な色合いに着色された、サングラス用平レンズ、処方サングラスまたは通常処方レンズなどの眼科用レンズであり得る。実施の形態の物品は、情報表示装置、または情報表示装置内のカラーフィルタなどとしての情報表示装置の一部であることもあり得ると考えられる。その情報表示装置は、例えば、スマートフォンまたはタブレットなどの携帯型機器であってよい。ここに開示された実施の形態によるガラス組成物は、１．０ｍｍ以上２．０ｍｍ以下、１．０ｍｍ以上１．８ｍｍ以下、１．０ｍｍ以上１．６ｍｍ以下、１．０ｍｍ以上１．５ｍｍ以下、および先の範囲内の任意の範囲または部分的な範囲の厚さを有する物品に形成されることがある。
【００４４】
第１の条項は、析出ハロゲン化銅結晶を有し、酸化物基準の質量パーセントで表して、３０質量％以上６５質量％以下のＳｉＯ２、１２質量％以上２５質量％以下のＢ２Ｏ３、３質量％以上１０質量％以下のＡｌ２Ｏ３、０質量％以上７質量％以下のＮａ２Ｏ、０質量％以上１０質量％以下のＫ２Ｏ、０質量％以上５質量％以下のＬｉ２Ｏ、０．５質量％以上１０質量％以下のＨｏ２Ｏ３、０．２５質量％以上１．５０質量％以下のＣｕＯ、および０．５質量％以上５．０質量％以下のハロゲンを含むＵＶ遮断ガラス材料に関する。
【００４５】
第２の条項は、そのＵＶ遮断ガラス材料が５質量％以上２０質量％以下のＲ２Ｏを含み、Ｒ２Ｏがアルカリ金属酸化物である、第１の条項によるＵＶ遮断ガラス材料を含む。
【００４６】
第３の条項は、０質量％以上１０質量％以下のＲＯをさらに含み、ＲＯはアルカリ土類金属酸化物である、第１および第２の条項のいずれか一方によるＵＶ遮断ガラス材料を含む。
【００４７】
第４の条項は、ＺｎＯ、Ｌａ２Ｏ３、Ｔａ２Ｏ３、Ｇｄ２Ｏ３、Ｙ２Ｏ３、Ｎｂ２Ｏ５、ＷＯ３、ＭＯ３、およびその組合せからなる群の一員を０質量％以上１０質量％以下でさらに含む、第１から第３の条項のいずれか１つによるＵＶ遮断ガラス材料を含む。
【００４８】
第５の条項は、ＣｅＯ２、ＴｉＯ２、ＺｒＯ２、およびその組合せからなる群から選択される一員を０質量％以上１０質量％以下でさらに含む、第１から第４の条項のいずれか１つによるＵＶ遮断ガラス材料を含む。
【００４９】
第６の条項は、０．０質量％以上１０．０質量％以下の着色剤をさらに含む、第１から第５の条項のいずれか１つによるＵＶ遮断ガラス材料を含む。
【００５０】
第７の条項は、その着色剤が、Ｎｄ２Ｏ３、Ｅｒ２Ｏ３、Ｐｒ２Ｏ３、Ｆｅ２Ｏ３、ＮｉＯ、ＣｏＯ、Ｖ２Ｏ５、Ｃｒ２Ｏ３、およびその組合せからなる群より選択される、第１から第６の条項のいずれか１つによるＵＶ遮断ガラス材料を含む。
【００５１】
第８の条項は、０．０質量％以上２５質量％以下の量で、Ｎｄ２Ｏ３、Ｅｒ２Ｏ３、Ｐｒ２Ｏ３、およびその組合せからなる群より選択される色フィルタリング剤をさらに含む、第１から第７の条項のいずれか１つによるＵＶ遮断ガラス材料を含む。
【００５２】
第９の条項は、炭素、一酸化炭素、フォーミングガス、Ｈ２、ＮＨ３、ＳｉＣ、ＳｎＯ、Ａｓ２Ｏ３、Ｓｂ２Ｏ３およびその組合せからなる群より選択される還元剤をさらに含む、第１から第８の条項のいずれか１つによるＵＶ遮断ガラス材料を含む。
【００５３】
第１０の条項は、そのＵＶ遮断ガラス材料が、０．０２５≦ＲＡ／ＣｕＯ≦１．５００を満たす、還元剤（ＲＡ）対ＣｕＯの比率を有する、第９の条項によるＵＶ遮断ガラス材料を含む。
【００５４】
第１１の条項は、その還元剤がＳｎＯである、第９の条項によるＵＶ遮断ガラス材料を含む。
【００５５】
第１２の条項は、そのＵＶ遮断ガラス材料の透過率が、１ｍｍ厚の試料に測定したときに、４００ｎｍ以下の波長（例えば、３００から４００ｎｍ、または３５０ｎｍから４００ｎｍの波長）で０．１％未満（例えば、０．０５％未満、０．０４未満、０．０２５％未満、０．０１％未満、または実質的に約０．０％）である、第１から第１１の条項のいずれか１つによるＵＶ遮断ガラス材料を含む。
【００５６】
第１３の条項は、そのＵＶ遮断ガラス材料の透過率が、１ｍｍ厚の試料に測定したときに、４１５ｎｍ以下の波長で１％以下である、第１から第１２の条項のいずれか１つによるＵＶ遮断ガラス材料を含む。
【００５７】
第１４の条項は、４５０ｎｍの波長でのそのＵＶ遮断ガラス材料の透過率が、Ｔ（４５０ｎｍ）≦０．７５Ｔｖを満たし、式中、Ｔ（４５０ｎｍ）は約４５０ｎｍの波長で測定した透過率であり、Ｔｖは可視範囲内の透過率である、第１から第１３の条項のいずれか１つによるＵＶ遮断ガラス材料を含む。
【００５８】
第１５の条項は、析出ハロゲン化銅結晶を有し、酸化物基準の質量パーセントで表して、３０質量％以上６５質量％以下のＳｉＯ２、１２質量％以上２５質量％以下のＢ２Ｏ３、３質量％以上１０質量％以下のＡｌ２Ｏ３、０質量％以上７質量％以下のＮａ２Ｏ、０質量％以上１０質量％以下のＫ２Ｏ、０質量％以上５質量％以下のＬｉ２Ｏ、０．５質量％以上１０質量％以下のＨｏ２Ｏ３、０．２５質量％以上１．５０質量％以下のＣｕＯ、および０．５質量％以上５．０質量％以下のハロゲンを含むＵＶ遮断ガラス材料を含む物品に関する。
【００５９】
第１６の条項は、その物品が、アイウェア製品のレンズである、第１５の条項による物品を含む。
【００６０】
第１７の条項は、その物品が単層構造を有する、第１５および第１６の条項のいずれか一方による物品を含む。
【００６１】
第１８の条項は、その物品が情報表示装置内の光フィルタである、第１５および第１７の条項のいずれか一方による物品を含む。
【００６２】
第１９の条項は、その物品が光学素子における屈折レンズ素子である、第１５および第１７の条項のいずれか一方による物品を含む。
【００６３】
第２０の条項は、４５０ｎｍの波長でのそのＵＶ遮断ガラス材料の透過率が、Ｔ（４５０ｎｍ）≦０．７５Ｔｖを満たし、式中、Ｔ（４５０ｎｍ）は約４５０ｎｍの波長で測定した透過率であり、Ｔｖは可視範囲内の透過率である、第１５から第１９の条項のいずれか１つによる物品を含む。
【実施例】
【００６４】
実施の形態を、以下の実施例によってさらに明白にする。
【００６５】
この実施例は、着色剤またはＨｏ２Ｏ３を含まない２つの比較試料（比較試料Ｃ１およびＣ２）、Ｈｏ２Ｏ３を含むが着色剤は含まない２つのガラス（試料１および２）、およびＨｏ２Ｏ３と着色剤を含む２つのガラス（試料３および４）の光透過率を試験する。各ガラス試料の組成が、下記の表１に示されている。ガラス試料の各々を形成するために、下記の表１に与えられた量の粉末成分を計り、白金坩堝内で乾燥成分として混合した。その混合物を３０分間に亘り１２５０℃に保持し、その後、１３５０℃に加熱した。この混合物を１時間に亘り１３５０℃で溶融し、次いで、さらに４５分間に亘り１３５０℃で清澄した。次に、１３５０℃で状態調節を行った。状態調節後、試料を、厚さ６ｍｍのブロック内に１３５０℃で送達した。次に、ガラス試料を４５０℃で２時間に亘り徐冷した。ガラス試料を徐冷した後、それらに、下記の表１に示された温度で、示された期間に亘り熱処理を施した。その後、標準的な透過率測定技術を使用して、可視スペクトル全体のガラス試料の透過率（Ｔｖ）、４００ｎｍの波長でのガラス試料の透過率（Ｔ４００ｎｍ）、４５０ｎｍの波長でのガラス試料の透過率（Ｔ４５０ｎｍ）、および光の１％が透過した波長（Ｔ１％）を測定した。
【００６６】
【表１】
2020502026.tif 000003
【００６７】
上記試料から、比較試料のガラスＣ１およびＣ２は、ハロゲン化銅の析出により得られる典型的なＵＶ吸収を示すことが分かり、これは、バッチ材料中のＢ２Ｏ３の存在および熱処理により生じたものである。しかしながら、比較試料のガラス中にはＨｏ２Ｏ３がないので、どのようなコントラスト向上も与えず、これは、４００ｎｍの波長での高い透過率から明白である。比較試料のガラスの透過率が、図１および図２にも見ることができる。厚さ１ｍｍのガラス試料（すなわち、比較試料のガラスＣ１、試料１、および試料３）の透過率が、図１に示されている。図１に示されるように、比較試料Ｃ１のガラスは、ＵＶスペクトルに対応する波長（すなわち、４０８ｎｍ以下の波長）で低い透過率を有するが、可視光スペクトル内の波長で高く、比較的一定の透過率を有する。同様に、図２は、厚さ２ｍｍのガラス試料（すなわち、比較試料Ｃ２、試料２、および試料４）の透過率を示す。図２は、比較試料Ｃ２のガラスは、ＵＶスペクトルに対応する波長（すなわち、４０８ｎｍ以下の波長）で低い透過率を有するが、可視光スペクトル内の波長で高く、比較的一定の透過率を有することを示す。
【００６８】
比較試料Ｃ１およびＣ２と対照的に、試料１および２のガラスは、比較試料Ｃ１およびＣ２の組成と似た組成に適量のＨｏ２Ｏ３を添加することによって得られたコントラスト向上を示す。このコントラスト向上は、試料１および２における、４５０ｎｍの波長での、可視スペクトルの残りにおける透過率と比べてより低い透過率によって示される。しかしながら、光学性能は、Ｈｏ２Ｏ３を含まない比較試料Ｃ１およびＣ２のガラスと似ている。図１および図２は、試料１および２の透過率が、コントラスト向上を与える約４５０ｎｍの波長での試料１および２の低い透過率を除いて、比較試料Ｃ１およびＣ２の透過率と厳密に似ていることを示す。また、比較試料Ｃ１およびＣ２のガラスのように、試料１および２のガラスは、ＵＶスペクトル内の波長（すなわち、それぞれ、４１５ｎｍ以下および４１４ｎｍ以下の波長）で低い透過率を有する。
【００６９】
試料３および４のガラスにおいて、サングラスを目的とした実用範囲の可視透過率（ＡＮＳＩ  Ｚ８０．３  ｎｏｒｍにおけるクラス２）を減少させるために、いくつかの通常の着色剤を添加した。試料３および４に添加した着色剤は、ＵＶ遮断特性またはコントラスト向上特性のいずれにも、影響しない。色および可視透過率は、調節された光学的性質および色であり得る。これが、図１および図２に示されており、試料３および４のガラスが、ＵＶスペクトル内の波長（すなわち、それぞれ、４１１ｎｍ以下および４０３ｎｍ以下の波長）で光を遮断することが示されている。また、図１および２に示されるように、試料３および４のガラスは、約４５０ｎｍの波長で低い透過率も有する。
【００７０】
請求項の主題の精神および範囲から逸脱せずに、ここに記載された実施の形態に、様々な改変および変更を行えることが当業者に明白であろう。それゆえ、明細書は、ここに記載された様々な実施の形態の改変および変更を、そのような改変および変更が付随の特許請求の範囲およびその等価物の範囲に入るという条件で、包含することが意図されている。
【００７１】
以下、本発明の好ましい実施形態を項分け記載する。
【００７２】
実施形態１
析出ハロゲン化銅結晶を有し、酸化物基準の質量パーセントで表して、
３０質量％以上６５質量％以下のＳｉＯ２、
１２質量％以上２５質量％以下のＢ２Ｏ３、
３質量％以上１０質量％以下のＡｌ２Ｏ３、
０質量％以上７質量％以下のＮａ２Ｏ、
０質量％以上１０質量％以下のＫ２Ｏ、
０質量％以上５質量％以下のＬｉ２Ｏ、
０．５質量％以上１０質量％以下のＨｏ２Ｏ３、
０．２５質量％以上１．５０質量％以下のＣｕＯ、および
０．５質量％以上５．０質量％以下のハロゲン、
を含むＵＶ遮断ガラス材料。
【００７３】
実施形態２
前記ＵＶ遮断ガラス材料が５質量％以上２０質量％以下のＲ２Ｏを含み、Ｒ２Ｏはアルカリ金属酸化物である、実施形態１に記載のＵＶ遮断ガラス材料。
【００７４】
実施形態３
０質量％以上１０質量％以下のＲＯをさらに含み、ＲＯはアルカリ土類金属酸化物である、実施形態１に記載のＵＶ遮断ガラス材料。
【００７５】
実施形態４
ＺｎＯ、Ｌａ２Ｏ３、Ｔａ２Ｏ３、Ｇｄ２Ｏ３、Ｙ２Ｏ３、Ｎｂ２Ｏ５、ＷＯ３、ＭＯ３、およびその組合せからなる群の一員を０質量％以上１０質量％以下でさらに含む、実施形態１から３いずれか１つに記載のＵＶ遮断ガラス材料。
【００７６】
実施形態５
ＣｅＯ２、ＴｉＯ２、ＺｒＯ２、およびその組合せからなる群から選択される一員を０質量％以上１０質量％以下でさらに含む、実施形態１から４いずれか１つに記載のＵＶ遮断ガラス材料。
【００７７】
実施形態６
０．０質量％以上１０．０質量％以下の着色剤をさらに含む、実施形態１から５いずれか１つに記載のＵＶ遮断ガラス材料。
【００７８】
実施形態７
前記着色剤が、Ｎｄ２Ｏ３、Ｅｒ２Ｏ３、Ｐｒ２Ｏ３、Ｆｅ２Ｏ３、ＮｉＯ、ＣｏＯ、Ｖ２Ｏ５、Ｃｒ２Ｏ３、およびその組合せからなる群より選択される、実施形態６に記載のＵＶ遮断ガラス材料。
【００７９】
実施形態８
０．０質量％以上２５質量％以下の量で、Ｎｄ２Ｏ３、Ｅｒ２Ｏ３、Ｐｒ２Ｏ３、およびその組合せからなる群より選択される色フィルタリング剤をさらに含む、実施形態１から５いずれか１つに記載のＵＶ遮断ガラス材料。
【００８０】
実施形態９
炭素、一酸化炭素、フォーミングガス、Ｈ２、ＮＨ３、ＳｉＣ、ＳｎＯ、Ａｓ２Ｏ３、Ｓｂ２Ｏ３およびその組合せからなる群より選択される還元剤をさらに含む、実施形態１に記載のＵＶ遮断ガラス材料。
【００８１】
実施形態１０
前記ＵＶ遮断ガラス材料が、０．０２５≦ＲＡ／ＣｕＯ≦１．５００を満たす、還元剤（ＲＡ）対ＣｕＯの比率を有する、実施形態９に記載のＵＶ遮断ガラス材料。
【００８２】
実施形態１１
前記還元剤がＳｎＯである、実施形態９に記載のＵＶ遮断ガラス材料。
【００８３】
実施形態１２
前記ＵＶ遮断ガラス材料の透過率が、１ｍｍ厚の試料に測定したときに、４００ｎｍ以下の波長で実質的に約０．０％である、実施形態１から１１いずれか１つに記載のＵＶ遮断ガラス材料。
【００８４】
実施形態１３
前記ＵＶ遮断ガラス材料の透過率が、１ｍｍ厚の試料に測定したときに、４１５ｎｍ以下の波長で１％以下である、実施形態１から１１いずれか１つに記載のＵＶ遮断ガラス材料。
【００８５】
実施形態１４
４５０ｎｍの波長での前記ＵＶ遮断ガラス材料の透過率が、
Ｔ（４５０ｎｍ）≦０．７５Ｔｖ
を満たし、式中、Ｔ（４５０ｎｍ）は約４５０ｎｍの波長で測定した透過率であり、Ｔｖは、ＡＮＳＩ  Ｚ８０．３（２００１）にしたがって測定した可視範囲内の透過率である、実施形態１から１３いずれか１つに記載のＵＶ遮断ガラス材料。
【００８６】
実施形態１５
析出ハロゲン化銅結晶を有し、酸化物基準の質量パーセントで表して、
３０質量％以上６５質量％以下のＳｉＯ２、
１２質量％以上２５質量％以下のＢ２Ｏ３、
３質量％以上１０質量％以下のＡｌ２Ｏ３、
０質量％以上７質量％以下のＮａ２Ｏ、
０質量％以上１０質量％以下のＫ２Ｏ、
０質量％以上５質量％以下のＬｉ２Ｏ、
０．５質量％以上１０質量％以下のＨｏ２Ｏ３、
０．２５質量％以上１．５０質量％以下のＣｕＯ、および
０．５質量％以上５．０質量％以下のハロゲン、
を含むＵＶ遮断ガラス材料を含む物品。
【００８７】
実施形態１６
前記物品が、アイウェア製品のレンズである、実施形態１５に記載の物品。
【００８８】
実施形態１７
前記物品が単層構造を有する、実施形態１５または１６に記載の物品。
【００８９】
実施形態１８
前記物品が情報表示装置内の光フィルタである、実施形態１５から１７いずれか１つに記載の物品。
【００９０】
実施形態１９
前記物品が光学素子における屈折レンズ素子である、実施形態１５から１８いずれか１つに記載の物品。
【００９１】
実施形態２０
４５０ｎｍの波長での前記ＵＶ遮断ガラス材料の透過率が、
Ｔ（４５０ｎｍ）≦０．７５Ｔｖ
を満たし、式中、Ｔ（４５０ｎｍ）は約４５０ｎｍの波長で測定した透過率であり、Ｔｖは、ＡＮＳＩ  Ｚ８０．３（２００１）にしたがって測定した可視範囲内の透過率である、実施形態１５から１９いずれか１つに記載の物品。
【図１】
2020502026.tif 000004
【図２】
2020502026.tif 000005
【国際調査報告】
2020502026.tif 000006
2020502026.tif 000007